(57)【要約】  本発明は、エチレン・α−オレフィン・非共役ポリエン共重合体（Ａ）５〜３０質量部と、密度が０．９０ｇ／ｃｍ３以上、０．９２ｇ／ｃｍ３以下である結晶性オレフィン系樹脂（Ｂ）２０〜４０質量部と、密度が０．９４ｇ／ｃｍ３以上、０．９７ｇ／ｃｍ３以下である高密度ポリエチレン（Ｃ）２０〜４０質量部と、エチレンと炭素数が３から１２のα−オレフィンからなるエチレン・α−オレフィン共重合体（Ｄ）５〜１２質量部と、シリコーン化合物（Ｅ）５〜９質量部とを含む熱可塑性エラストマー組成物（但し、（Ａ）、（Ｂ）、（Ｃ）、（Ｄ）及び（Ｅ）の合計を１００質量部とする）、及び前記熱可塑性エラストマー組成物で形成されている自動車用グラスランチャネルに関する。【特許請求の範囲】
【請求項１】
エチレン・α−オレフィン・非共役ポリエン共重合体（Ａ）５〜３０質量部と、密度が０．９０ｇ／ｃｍ３以上、０．９２ｇ／ｃｍ３以下である結晶性オレフィン系樹脂（Ｂ）２０〜４０質量部と、密度が０．９４ｇ／ｃｍ３以上、０．９７ｇ／ｃｍ３以下である高密度ポリエチレン（Ｃ）２０〜４０質量部と、エチレンと炭素数が３から１２のα−オレフィンからなるエチレン・α−オレフィン共重合体（Ｄ）５〜１２質量部と、シリコーン化合物（Ｅ）５〜９質量部とを含む熱可塑性エラストマー組成物（但し、（Ａ）、（Ｂ）、（Ｃ）、（Ｄ）及び（Ｅ）の合計を１００質量部とする）。
【請求項２】
シリコーン化合物（Ｅ）がシリコーンオイル及び高分子量シリコーンを含む請求項１記載の熱可塑性エラストマー組成物。
【請求項３】
エチレン・α−オレフィン共重合体（Ｄ）がエチレン・オクテンゴム及びエチレン・ブテンゴムから選ばれる１種類以上を含む請求項１又は２記載の熱可塑性エラストマー組成物。
【請求項４】
請求項１〜３のいずれか１項に記載の熱可塑性エラストマー組成物で形成されている自動車用グラスランチャネル。
【発明の詳細な説明】
【技術分野】
【０００１】
本発明は、オレフィン系熱可塑性エラストマー組成物及びその用途に関する。
【背景技術】
【０００２】
オレフィン系熱可塑性エラストマーは、軽量でリサイクルが容易であり、また、焼却時に有毒なガスを発生しないことから、省エネルギー、省資源、更に近年は、地球環境保護の観点から、特に加硫ゴムの代替品として自動車部品、工業機械部品、電気・電子部品、建材等に広く使用されている。このような自動車部品の一例として、グラスランチャネルが挙げられる。【０００３】
グラスランチャネルは、窓ガラスと窓枠との間に設けられたシール材（案内部材）であり、ガラスとの摺動性が求められるため、従来品にはシリコーン系添加剤を多く含むものがある。【０００４】
しかしながら、グラスランチャネルの製造工程においては、押出成形した直線状のシール材をコーナー部の金型に挿入し、射出成形によりコーナー部の成形と直線部の接着を行っている。【０００５】
特許文献１には、グラスランチャネル本体に接着されたガラス摺動層が高密度ポリエチレン、非極性エラストマー及び滑剤（シリコーンマスターバッチ）を含む構成が記載されているが、コーナー部の接着性については言及されていない。【０００６】
特許文献２には、熱可塑性エラストマーにシリル化ポリオレフィンを配合した組成物からなるグラスランチャネルが基材層と表皮層の接着性と耐摩耗性に優れることが記載されている。
【先行技術文献】
【特許文献】
【０００７】
【特許文献１】特開平１０−１９３９８５号公報（特に実施例８）
【特許文献２】特開２０１５−１８９０８８号公報
【発明の概要】
【発明が解決しようとする課題】
【０００８】
本発明者らがシリコーン系添加剤を含むオレフィン系熱可塑性エラストマー組成物から得られる成形体のコーナー部の接着性について検討したところ、シリコーン系添加剤を多く含む配合では、コーナー部の接着に問題が生じることが分かった。また、シリコーン系添加剤を多く配合すると、低温衝撃強度も悪化することが判明した。【０００９】
本発明の課題は、得られる成形体のコーナー部の接着性と摺動性を両立させたグラスランチャネル等の成形体を製造できるオレフィン系熱可塑性エラストマー組成物を提供することである。
【課題を解決するための手段】
【００１０】
本発明の要旨は以下のとおりである。
（１）エチレン・α−オレフィン・非共役ポリエン共重合体（Ａ）５〜３０質量部と、密度が０．９０ｇ／ｃｍ３以上、０．９２ｇ／ｃｍ３以下である結晶性オレフィン系樹脂（Ｂ）２０〜４０質量部と、密度が０．９４ｇ／ｃｍ３以上、０．９７ｇ／ｃｍ３以下である高密度ポリエチレン（Ｃ）２０〜４０質量部と、エチレンと炭素数が３から１２のα−オレフィンからなるエチレン・α−オレフィン共重合体（Ｄ）５〜１２質量部と、シリコーン化合物（Ｅ）５〜９質量部とを含む熱可塑性エラストマー組成物（但し、（Ａ）、（Ｂ）、（Ｃ）、（Ｄ）及び（Ｅ）の合計を１００質量部とする）。
（２）シリコーン化合物（Ｅ）がシリコーンオイル及び高分子量シリコーンを含む前記（１）に記載の熱可塑性エラストマー組成物。
（３）エチレン・α−オレフィン共重合体（Ｄ）がエチレン・オクテンゴム及びエチレン・ブテンゴムから選ばれる１種類以上を含む前記（１）又は（２）に記載の熱可塑性エラストマー組成物。
（４）前記（１）〜（３）のいずれかに記載の熱可塑性エラストマー組成物で形成されている自動車用グラスランチャネル。
【発明の効果】
【００１１】
本発明の熱可塑性エラストマー組成物によれば、得られる成形体のコーナー部の接着性と摺動性を両立させ、かつ、低温衝撃強度に優れたグラスランチャネル等の成形体を製造することができる。
高密度ポリエチレン、及びエチレン・オクテンゴム、エチレン・ブテンゴム等のエチレン・α−オレフィン共重合体等のエチレン系樹脂を配合しても摺動性を維持できることは当業者にとっても予測できないことである。
【発明を実施するための形態】
【００１２】
以下に、本発明の熱可塑性エラストマー組成物について具体的に説明する。
【００１３】
本発明の熱可塑性エラストマー組成物は、エチレン・α−オレフィン・非共役ポリエン共重合体（Ａ）、結晶性オレフィン系樹脂（Ｂ）、高密度ポリエチレン（Ｃ）、エチレン・α−オレフィン共重合体（Ｄ）及びシリコーン化合物（Ｅ）を含有している。
【００１４】
［エチレン・α−オレフィン・非共役ポリエン共重合体（Ａ）］
本発明に用いるエチレン・α−オレフィン・非共役ポリエン共重合体（Ａ）は、エチレンと、エチレン以外のα−オレフィン、好ましくは炭素数３〜２０のα−オレフィンと、非共役ポリエン、好ましくは非共役ジエンとからなる共重合体である。
【００１５】
前記共重合体（Ａ）は、「ポリマー製造プロセス（（株）工業調査会、発行p.３０９〜３３０）」もしくは本願出願人の出願に係る特開平９−７１６１７号公報、特開平９−７１６１８号公報、特開平９−２０８６１５号公報、特開平１０−６７８２３号公報、特開平１０−６７８２４号公報、特開平１０−１１００５４号公報、ＷＯ２００９／０８１７９２号パンフレット、ＷＯ２００９／０８１７９４号パンフレットなどに記載されているような従来公知の方法により製造することができる。
【００１６】
本発明に用いるエチレン・α−オレフィン・非共役ポリエン共重合体（Ａ）の製造の際に好ましく用いられるオレフィン重合用触媒としては、例えば、
バナジウム（Ｖ）、ジルコニウム（Ｚｒ）、チタニウム（Ｔｉ）等の遷移金属化合物と、有機アルミニウム化合物（有機アルミニウムオキシ化合物）とからなる公知のチーグラー触媒；
元素の周期律表第４族から選ばれる遷移金属のメタロセン化合物と、有機アルミニウムオキシ化合物又はイオン化イオン性化合物とからなる公知のメタロセン触媒、例えば特開平９−４０５８６号公報に記載されているメタロセン触媒；
特定の遷移金属化合物と、ホウ素化合物等の共触媒とからなる公知のメタロセン触媒、例えばＷＯ２００９／０７２５５３号パンフレットに記載されているメタロセン触媒；
特定の遷移金属化合物と、有機金属化合物、有機アルミニウムオキシ化合物又は該遷移金属化合物と反応してイオン対を形成する化合物とからなる遷移金属化合物触媒、例えば特開２０１１−５２２３１号公報に記載されている遷移金属化合物触媒；
が挙げられる。特にメタロセン触媒を用いると、ジエンの分布が均一となってジエンの導入が少なくても高い架橋効率を得ることができ、また触媒活性が高いため触媒由来の塩素含量を低減できるため特に好ましい。
【００１７】
本発明に用いるエチレン・α−オレフィン・非共役ポリエン共重合体（Ａ）は、エチレンから導かれる構造単位と、炭素数が３〜２０のα−オレフィンから導かれる構造単位との合計１００モル％中において、エチレンから導かれる構造単位の含有率（Ｅａモル％）が通常４０〜９０モル％、好ましくは４０〜８０モル％であり、炭素数が３〜２０のα−オレフィンから導かれる構造単位の含有率が通常６０〜１０モル％、好ましくは６０〜２０モル％である。
【００１８】
エチレンから導かれる構造単位の含有率と、炭素数が３〜２０のα−オレフィンから導かれる構造単位の含有率とが前記範囲にあると、機械物性、ゴム弾性、耐寒性及び加工性に優れた熱可塑性エラストマー組成物を得られるという点で優れている。エチレンから導かれる構造単位の含有率が９０モル％以下、炭素数が３〜２０のα−オレフィンから導かれる構造単位の含有率が１０モル％以上であると、熱可塑性組成物が柔軟性、低温でのゴム弾性、加工性に優れる。エチレンから導かれる構造単位の含有率が４０モル％以上、炭素数が３〜２０のα−オレフィンから導かれる構造単位の含有率が６０モル％以下であると、熱可塑性組成物が機械物性、高温でのゴム弾性に優れる。エチレン・α−オレフィン・非共役ポリエン共重合体（Ａ）のエチレン構造単位の含有率、及びα−オレフィン構造単位の含有率は、１３Ｃ−ＮＭＲ法で測定することができ、例えば後述する方法及び「高分子分析ハンドブック」（朝倉書店  ２００８年発行  初版  Ｐ１８４〜２１１）に記載の方法に従ってピークの同定と定量とを行うことができる。
【００１９】
炭素数３〜２０のα−オレフィンとしては、具体的には、プロピレン、１−ブテン、１−ペンテン、４−メチルペンテン−１、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−ノナデセン、１−エイコセン、９−メチルデセン−１、１１−メチルドデセン−１、１２−エチルテトラデセン−１などが挙げられる。中でも、プロピレン、１−ブテン、４−メチルペンテン−１、１−ヘキセン、１−オクテンが好ましく、とりわけプロピレンが好ましい。これらのα−オレフィンは、単独で、又は２種以上組み合わせて用いられる。
【００２０】
非共役ポリエンとしては、具体的には、１，４−ヘキサジエン、３−メチル−１，４−ヘキサジエン、４−メチル−１，４−ヘキサジエン、５−メチル−１，４−ヘキサジエン、４，５−ジメチル−１，４−ヘキサジエン、７−メチル−１，６−オクタジエン、８−メチル−４−エチリデン−１，７−ノナジエン、４−エチリデン−１，７−ウンデカジエン等の鎖状非共役ジエン；メチルテトラヒドロインデン、５−エチリデン−２−ノルボルネン、５−メチレン−２−ノルボルネン、５−イソプロピリデン−２−ノルボルネン、５−ビニリデン−２−ノルボルネン、６−クロロメチル−５−イソプロペニル−２−ノルボルネン、５−ビニル−２−ノルボルネン、５−イソプロペニル−２−ノルボルネン、５−イソブテニル−２−ノルボルネン、シクロペンタジエン、ノルボルナジエン等の環状非共役ジエン；２，３−ジイソプロピリデン−５−ノルボルネン、２−エチリデン−３−イソプロピリデン−５−ノルボルネン、２−プロペニル−２，２−ノルボルナジエン、４−エチリデン−８−メチル−１，７−ノナジエン等のトリエンなどが挙げられる。中でも、５−エチリデン−２−ノルボルネン、５−ビニル−２−ノルボルネン、シクロペンタジエン、４−エチリデン−８−メチル−１，７−ノナジエンが好ましい。
【００２１】
本発明に係るエチレン・α−オレフィン・非共役ポリエン共重合体（Ａ）は、１３５℃のデカリン中で測定した極限粘度［η］が、通常０．６〜６．５ｄｌ／ｇ、好ましくは０．８〜６．０ｄｌ／ｇ、より好ましくは０．９〜５．５ｄｌ／ｇであることが望ましい。１３５℃のデカリン中で測定した極限粘度［η］がこの範囲にあると、機械特性、ゴム弾性及び加工性のバランス優れた熱可塑性エラストマーが得られるという点で優れている。
【００２２】
本発明に係るエチレン・α−オレフィン・非共役ポリエン共重合体（Ａ）のヨウ素価は、通常２〜５０ｇ／１００ｇ、好ましくは５〜４０ｇ／１００ｇ、より好ましくは７〜３０ｇ／１００ｇであることが望ましい。ヨウ素価がこの範囲を下回ると、熱可塑性エラストマー中での架橋効率が低下し、ゴム弾性が低下する。ヨウ素価がこの範囲を上回ると、架橋密度が高くなりすぎて伸びが低下し、物性バランスが悪化する場合がある。
【００２３】
本発明に係るエチレン・α−オレフィン・非共役ポリエン共重合体（Ａ）は、ＧＰＣにより測定した分子量分布（Ｍｗ／Ｍｎ）が、通常１．５〜５０であり、好ましくは１．８〜３０であり、より好ましくは２．０〜６である。分子量分布がこの範囲を下回ると低分子量成分の含有量が少なくなり、加工性が低下する。分子量分布がこの範囲を上回ると、低分子量成分の含有量が多くなり、耐フォギング性が悪化する。
【００２４】
本発明に係るエチレン・α−オレフィン・非共役ポリエン共重合体（Ａ）のムーニー粘度［ＭＬ１＋４（１００℃）］は、好ましくは１５〜４００である。ムーニー粘度がこの範囲にあると、機械特性と加工性のバランスに優れる。
【００２５】
［結晶性オレフィン系樹脂（Ｂ）］
本発明に用いる結晶性オレフィン系樹脂（Ｂ）としては、好ましくはペルオキシド分解型オレフィン系プラスチックが挙げられる。
【００２６】
ペルオキシド分解型オレフィン系プラスチックとは、ペルオキシドと混合し、加熱下で混練することにより熱分解して分子量を減じ、樹脂の流動性が増加するオレフィン系のプラスチックをいい、例えばアイソタクチックポリプロピレンや、プロピレンと他の少量のα−オレフィンとの共重合体、例えばプロピレン・エチレン共重合体、プロピレン・１−ブテン共重合体、プロピレン・１−ヘキセン共重合体、プロピレン・４−メチル−１−ペンテン共重合体等を挙げることができる。
【００２７】
前記ペルオキシド分解型オレフィン系プラスチックとしては、炭素数２〜２０のα−オレフィンの単独重合体又は共重合体が挙げられる。
【００２８】
前記のα−オレフィンとしては、具体的には、エチレン、プロピレン、１−ブテン、１−ペンテン、３−メチル−１−ブテン、１−ヘキセン、３−メチル−１−ペンテン、４−メチル−１−ペンテン、１−オクテン等が挙げられる。
【００２９】
前記（ｂ）ペルオキシド分解型オレフィン系プラスチックの具体的な例としては、以下のような（共）重合体が挙げられる。
（１）プロピレン単独重合体
（２）プロピレンと１０モル％以下の他のα−オレフィンとのランダム共重合体
（３）プロピレンと３０モル％以下の他のα−オレフィンとのブロック共重合体
（４）１−ブテン単独重合体
（５）１−ブテンと１０モル％以下の他のα−オレフィンとのランダム共重合体
（６）４−メチル−１−ペンテン単独重合体
（７）４−メチル−１−ペンテンと２０モル％以下の他のα−オレフィンとのランダム共重合体
【００３０】
本発明に用いる結晶性オレフィン系樹脂（Ｂ）は、２３０℃、荷重２．１６ｋｇで測定したメルトフローレート（ＭＦＲ：ＩＳＯ１１３３，２３０℃、荷重２．１６ｋｇ）が通常５〜１５０ｇ／１０分であり、好ましくは３０〜１００ｇ／１０分の範囲内である。
【００３１】
また、密度は、通常０．９０ｇ／ｃｍ３以上、かつ０．９２ｇ／ｃｍ３以下、好ましくは０．９１ｇ／ｃｍ３以上、０．９２ｇ／ｃｍ３以下である。ここで、密度はピクノメーター法（ＪＩＳ  Ｋ７１１２  Ｂ法）により測定した密度である。
【００３２】
本発明に用いる結晶性オレフィン系樹脂（Ｂ）としては、α−オレフィンと少量の例えば１０モル％以下の他の重合性単量体との共重合体、例えばエチレン・酢酸ビニル共重合体、エチレン・アクリル酸共重合体、エチレン・メタクリル酸共重合体等を用いてもよい。
【００３３】
本発明に用いる結晶性オレフィン系樹脂（Ｂ）としては、ポリプロピレンが特に好ましい。
【００３４】
本発明に用いるポリオレフィン樹脂の市販品としては、例えば、プライムポリプロ（（株）プライムポリマー製）、ミラソン（（株）プライムポリマー製）、サンテック（旭化成ケミカルズ（株）製）、ノバテック（日本ポリプロ（株）製）、住友ノーブレン（住友化学（株）製）、エボリュー（（株）プライムポリマー製）、ハイゼックス（（株）プライムポリマー製）、ポリメチルペンテン樹脂（ＴＰＸ）（三井化学（株）製）が挙げられる。
【００３５】
本発明に用いる結晶性オレフィン系樹脂（Ｂ）は、エチレン・α−オレフィン・非共役ポリエン共重合体（Ａ）とともに、完全又は部分架橋熱可塑性エラストマーに存在してもよい。
【００３６】
このような完全又は部分架橋熱可塑性エラストマーのうち、部分架橋熱可塑性エラストマーとしては、例えば、
（１）（ａ）ペルオキシド架橋型オレフィン系共重合体ゴムと、（ｂ）ペルオキシド分解型オレフィン系プラスチック（結晶性オレフィン系樹脂（Ｂ））とからなる混合物、又は（ａ）ペルオキシド架橋型オレフィン系共重合体ゴムと、（ｂ）ペルオキシド分解型オレフィン系プラスチック（結晶性オレフィン系樹脂（Ｂ））と、（ｃ）ペルオキシド非架橋型ゴム状物質及び／又は（ｄ）鉱物油系軟化剤とからなる混合物を、有機ペルオキシドの存在下に動的に熱処理して得られた、部分的に架橋された熱可塑性エラストマー、
（２）（ａ）ペルオキシド架橋型オレフィン系共重合体ゴムと、（ｂ）ペルオキシド分解型オレフィン系プラスチック（結晶性オレフィン系樹脂（Ｂ））と、（ｃ）ペルオキシド非架橋型ゴム状物質及び／又は（ｄ）鉱物油系軟化剤とからなる混合物を、有機ペルオキシドの存在下に動的に熱処理して得られた架橋されたゴム組成物に、（ｅ）結晶性オレフィン系樹脂（Ｂ）を均一に配合せしめた、部分的に架橋された熱可塑性エラストマー等が挙げられる。
【００３７】
前記の（ｃ）ペルオキシド非架橋型ゴム状物質とは、例えばポリイソブチレン、ブチルゴム、アタクチックポリプロピレン、プロピレン含量が５０モル％以上のプロピレン・α−オレフィン共重合体ゴム等のように、ペルオキシドと混合し、加熱下に混練しても架橋せず、流動性が低下しない炭化水素系のゴム状物質をいう。
【００３８】
前記の（ｄ）鉱物油系軟化剤とは、通常ゴムをロール加工する際、ゴムの分子間作用力を弱め、加工を容易にするとともに、カーボンブラック、ホワイトカーボン等の分散を助けたり、あるいは加硫ゴムの硬さを低下せしめて柔軟性、弾性を増す目的で使用されている高沸点の石油留分で、パラフィン系、ナフテン系、芳香族系等に区別されている。鉱物油系軟化剤としては、例えばパラフィン系プロセスオイル、ナフテン系プロセスオイル等が挙げられる。
【００３９】
前記熱可塑性エラストマーにおいて、（ｂ）ペルオキシド分解型オレフィン系プラスチックと（ａ）ペルオキシド架橋型オレフィン系共重合体ゴムとの質量配合比（（ｂ）／（ａ））は、通常９０／１０〜１０／９０、好ましくは７０／３０〜１５／８５の範囲である。
【００４０】
また、ゴムとして、エチレン・α−オレフィン・非共役ポリエン共重合体（Ａ）とその他のゴムを組み合わせて用いる場合には、その他のゴムは、ペルオキシド分解型オレフィン系プラスチックとゴムとの合計量１００質量部に対して、通常４０質量部以下、好ましくは５〜２０質量部の割合で配合する。
【００４１】
本発明で好ましく用いられる熱可塑性エラストマーは、結晶性ポリプロピレンと、エチレン・α−オレフィン・非共役ジエン共重合体とからなり、熱可塑性エラストマー中においてこれらが部分架橋された状態で存在し、かつ、結晶性ポリプロピレンとゴムとの質量配合比（結晶性ポリプロピレン／ゴム）が７０／３０〜１０／９０の範囲内にあるオレフィン系熱可塑性エラストマーである。
【００４２】
本発明で好ましく用いられるオレフィン系熱可塑性エラストマーのより具体的な例としては、エチレン・プロピレン・ジエン共重合体からなるゴム（ａ−１）３０〜９０質量部と結晶性ポリプロピレン（ｂ−１）７０〜１０質量部［成分（ａ−１）及び（ｂ−１）の合計量は、１００質量部とする］と、前記ゴム（ａ−１）以外のゴム（ｃ）及び／又は鉱物油系軟化剤（ｄ）５〜１５０質量部とからなる混合物を、有機ペルオキシドの存在下で動的に熱処理して得られる、前記ゴム（ａ−１）が部分的に架橋された熱可塑性エラストマーが挙げられる。
【００４３】
前記有機ペルオキシドとしては、具体的には、ジクミルペルオキシド、ジ−ｔｅｒｔ−ブチルペルオキシド、２，５−ジメチル−２，５−ジ−（ｔｅｒｔ−ブチルペルオキシ）ヘキサン、２，５−ジメチル−２，５−ジ−（ｔｅｒｔ−ブチルペルオキシ）ヘキシン−３、１，３−ビス（ｔｅｒｔ−ブチルペルオキシイソプロピル）ベンゼン、１，１−ビス（ｔｅｒｔ−ブチルペルオキシ）−３，３，５−トリメチルシクロヘキサン、ｎ−ブチル−４，４−ビス（ｔｅｒｔ−ブチルペルオキシ）バレレート、ベンゾイルペルオキシド、ｐ−クロロベンゾイルペルオキシド、２，４−ジクロロベンゾイルペルオキシド、ｔｅｒｔ−ブチルペルオキシベンゾエート、ｔｅｒｔ−ブチルペルオキシイソプロピルカーボネート、ジアセチルペルオキシド、ラウロイルペルオキシド、ｔｅｒｔ−ブチルクミルペルオキシド等が挙げられる。
【００４４】
これらのうち、臭気性、スコーチ安定性の点で、２，５−ジメチル−２，５−ジ−（ｔｅｒｔ−ブチルペルオキシ）ヘキサン、２，５−ジメチル−２，５−ジ−（ｔｅｒｔ−ブチルペルオキシ）ヘキシン−３、１，３−ビス（ｔｅｒｔ−ブチルペルオキシイソプロピル）ベンゼン、１，１−ビス（ｔｅｒｔ−ブチルペルオキシ）−３，３，５−トリメチルシクロヘキサン、ｎ−ブチル−４，４−ビス（ｔｅｒｔ−ブチルペルオキシ）バレレートが好ましく、なかでも、１，３−ビス（ｔｅｒｔ−ブチルペルオキシイソプロピル）ベンゼンが最も好ましい。
【００４５】
有機ペルオキシドは、結晶性ポリオレフィンとゴムとの合計量１００質量部に対して、通常０．０１〜５質量部、好ましくは０．０５〜３質量部の割合で用いられる。
【００４６】
前記有機ペルオキシドによる架橋処理に際し、イオウ、ｐ−キノンジオキシム、ｐ，ｐ’−ジベンゾイルキノンジオキシム、Ｎ−メチル−Ｎ，４−ジニトロソアニリン、ニトロソベンゼン、ジフェニルグアニジン、トリメチロールプロパン、Ｎ，Ｎ’−ｍ−フェニレンジマレイミド、ジビニルベンゼン、トリアリルシアヌレート、トリアリルイソシアヌレートのような架橋助剤、あるいはエチレングリコールジメタクリレート、ジエチレングリコールジメタクリレート、ポリエチレングリコールジメタクリレート、トリメチロールプロパントリメタクリレート、アリルメタクリレートのような多官能性メタクリレートモノマー、ビニルブチラート、ビニルステアレートのような多官能性ビニルモノマーを配合することができる。
【００４７】
前記のような化合物を用いることにより、均一かつ緩和な架橋反応が期待できる。特に、本発明においては、ジビニルベンゼンが最も好ましい。ジビニルベンゼンは、取扱い易く、前記の被架橋処理物の主成分である結晶性ポリオレフィン及びゴムとの相溶性が良好であり、かつ、有機ペルオキシドを可溶化する作用を有し、有機ペルオキシドの分散剤として働くため、熱処理による架橋効果が均質で、流動性と物性とのバランスのとれた熱可塑性エラストマーが得られる。
【００４８】
前記のような架橋助剤又は多官能性ビニルモノマーは、前記の被架橋処理物全体１００質量部に対して、０．０１〜５質量部、特に０．０５〜３質量部の割合で用いるのが好ましい。架橋助剤又は多官能性ビニルモノマーの配合割合が５質量部を超えると、有機ペルオキシドの配合量が多い場合には、架橋反応が速く進行し過ぎるため、得られる熱可塑性エラストマーは、流動性に劣り、一方、有機ペルオキシドの配合量が少ない場合には、架橋助剤及び多官能性ビニルモノマーが、熱可塑性エラストマー中に未反応のモノマーとして残存し、熱可塑性エラストマーは、加工成形の際に熱履歴による物性の変化が生じたりする。したがって、架橋助剤及び多官能性ビニルモノマーは、過剰に配合すべきではない。
【００４９】
前記の「動的に熱処理する」とは、前記のような各成分を融解状態で混練することをいう。
【００５０】
混練装置としては、従来公知の混練装置、例えば開放型のミキシングロール、非開放型のバンバリーミキサー、押出機、ニーダー、連続ミキサー等が用いられる。これらのうちでは、非開放型の混練装置が好ましく、混練は、窒素ガス、炭酸ガス等の不活性ガスの雰囲気下で行うことが好ましい。
【００５１】
混練温度は、通常１５０〜２８０℃、好ましくは１７０〜２５０℃であり、混練時間は、通常０．５〜２０分間、好ましくは１〜１０分間である。また、加えられる剪断力は、剪断速度として１０〜５０，０００ｓｅｃ−１、好ましくは１００〜２０，０００ｓｅｃ−１の範囲内で決定される。
【００５２】
なお、完全に架橋された熱可塑性エラストマーは、前記（１）、（２）の熱可塑性エラストマーの調製方法に準じて有機ペルオキシドの使用量、混練時間等の条件を変えることによって調製することができる。
【００５３】
［高密度ポリエチレン（Ｃ）］
本発明に用いる高密度ポリエチレン（Ｃ）は、接着性と摺動性を両立させるための成分であり、密度は、通常０．９４０〜０．９７０ｇ／ｃｍ３、好ましくは０．９４５〜０．９６５ｇ／ｃｍ３である。ここで、密度はピクノメーター法（ＪＩＳ  Ｋ７１１２  Ｂ法）により測定した密度である。
【００５４】
高密度ポリエチレン（Ｃ）としては、例えばエチレン単独重合体、又はエチレン・プロピレン、エチレン・１−ブテン、エチレン・１−ヘキセン、エチレン・４−メチル−１−ペンテン、エチレン・１−オクテンなどのエチレン・α−オレフィン共重合体からなるものを用いることができる。これらの重合体の重合に用いられる重合触媒としては、例えば、公知のチーグラー系、フィリップス系などのマルチサイト触媒、ジルコノセン、チタノセン、ハフノセン（総称して、メタロセン）などのカミンスキー触媒、ポストメタロセン触媒などの高活性なシングルサイト触媒が挙げられる。
【００５５】
高密度ポリエチレン（Ｃ）の融点は、接着性の観点から、通常１１０〜１５０℃であり、好ましくは１１５〜１５０℃、より好ましくは１２０〜１４０℃である。ここで融点は、示差走査熱量計（ＤＳＣ）を用いて、試料約１０ｍｇを加熱速度１０℃／分で−４０℃から２００℃まで昇温して、２００℃で１分間保持した後、冷却速度１０℃／分で−４０℃まで降温し、再度、加熱速度１０℃／分で２００℃まで昇温した時に測定されたサーモグラムから求めた結晶融解ピーク温度（Ｔｍ）である。
【００５６】
高密度ポリエチレン（Ｃ）のメルトフローレート（ＭＦＲ）は、摺動性改良の観点から、好ましくは０．０１〜２５ｇ／１０分、より好ましくは０．０１〜１５である。ここで、ＭＦＲはＡＳＴＭ  Ｄ１２３８に準拠して測定される値であり、その測定条件は１９０℃、２．１６ｋｇ荷重である。
【００５７】
［エチレン・α−オレフィン共重合体（Ｄ）］
本発明に用いるエチレン・α−オレフィン共重合体（Ｄ）は、得られる成形体の低温衝撃強度を高めるための成分であり、非晶性であり、かつ、メルトフローレート（ＭＦＲ）は、摺動性改良の観点から、好ましくは０．０５〜１５ｇ／１０分、より好ましくは０．０５〜１０である。ここで、ＭＦＲはＡＳＴＭ  Ｄ１２３８に準拠して測定される値であり、その測定条件は２３０℃、２．１６ｋｇ荷重である。
【００５８】
エチレン・α−オレフィン共重合体（Ｄ）のメルトフローレートは、原料であるエチレンとα−オレフィンを重合する際に、重合度を適宜調整することによって所望の範囲内となるように調整することが可能である。
【００５９】
また、エチレン・α−オレフィン共重合体（Ｄ）は、密度が０．８５〜０．９２ｇ／ｃｍ３であるものを使用することが好ましい。密度をこのような範囲とすることによって得られる成形体の引張破断伸び及び耐衝撃性を高めることが可能となる。本発明における密度とは、ＪＩＳ  Ｋ  ７１１２「プラスチックの密度と比重の測定方法」に準拠して測定された値を意味する。比重を前記の範囲内に調節するには、エチレン・α−オレフィン共重合体（Ｄ）の重合に用いる原料モノマーの比率を適宜調整すればよい。
【００６０】
エチレン・α−オレフィン共重合体（Ｄ）としては、例えばエチレン・オクテンゴム、エチレン・ブテンゴムが挙げられる。
【００６１】
エチレン・α−オレフィン共重合体（Ｄ）の製造方法としては、オレフィン重合用触媒を用いた公知の重合方法が用いられる。エチレン・α−オレフィン共重合体（Ｄ）は、例えば、チーグラー・ナッタ系触媒、メタロセン錯体や非メタロセン錯体等の錯体系触媒を用いた、溶液重合法、スラリー重合法、高圧イオン重合法、気相重合法、また、ラジカル開始剤を用いた塊状重合法、溶液重合法等により製造することが好ましい。中でもチーグラー・ナッタ系触媒や錯体系触媒を用いてモノマーを重合する方法、又はメタロセン触媒の存在下でモノマーを重合する方法を用いることが特に好ましい。
【００６２】
［シリコーン化合物（Ｅ）］
本発明に用いるシリコーン化合物（Ｅ）は、主として、摺動抵抗低減のために添加するものである。
【００６３】
本発明に用いるシリコーン化合物としては、例えば、シリコーンオイル、高分子量シリコーン（シリコーンガム）、シリコーンパウダー等が挙げられるが、（Ｅ−１）シリコーンオイル、好ましくは動粘度５０００ｍｍ２／ｓ未満のシリコーンオイルと（Ｅ−２）高分子量シリコーン（シリコーンガム）とを併用することが好ましい。
【００６４】
（Ｅ−１）シリコーンオイルと（Ｅ−２）高分子量シリコーン（シリコーンガム）との質量配合比（（Ｅ−１）／（Ｅ−２））は、通常９０／１０〜１０／９０、好ましくは７５／２５〜２５／７５の範囲である。
【００６５】
シリコーンオイルとしては、ジメチルシリコーンオイル、フェニルメチルシリコーンオイル、アルキルシリコーンオイル、フルオロシリコーンオイル、テトラメチルテトラフェニルトリシロキサン、変性シリコーン油等が挙げられる。
【００６６】
高分子量シリコーン（シリコーンガム）としては、通常、重量平均分子量が１０万以上のものを用いる。シリコーンガムの重量平均分子量は、好ましくは１０万〜８０万、更に好ましくは４５万〜６５万である。また、高分子量シリコーン（シリコーンガム）としては、非架橋性のものが好ましい。
【００６７】
ここで、重量平均分子量は、例えば、下記条件のＧＰＣ（ゲル・パーミエーション・クロマトグラフィー）で測定することができる。
【００６８】
［ゲル・パーミエーション・クロマトグラフィー（ＧＰＣ）の測定条件］
機器    ：東ソー株式会社製ＨＬＣ−８１２０
カラム  ：Ｐｏｌｙｍｅｒ  Ｌａｂｏｒａｔｏｒｉｅｓ製ＰＬ  １０ｕ  Ｍｉｘｅｄ  Ｂ（７．５ｍｍ  Ｉ.Ｄ×３０ｃｍ×２）
検出器  ：示差屈折率検出器（ＲＩ／内蔵）
溶媒    ：トルエン（特級）
温度    ：４０℃
流速    ：１．０ｍＬ／分
注入量  ：１１０μＬ
濃度    ：０．１質量％
較正試料：単分散ポリスチレン
較正法  ：ポリスチレン換算
【００６９】
なお、マスターバッチ中の高分子量シリコーン（シリコーンガム）のＧＰＣ測定は、予めマスターバッチに、例えば下記処理を行って、高分子量シリコーン（シリコーンガム）とポリプロピレンとに分離した後、得られた高分子量シリコーン（シリコーンガム）について測定することにより行うことができる。
【００７０】
［高分子量シリコーン（シリコーンガム）とポリプロピレンとの分離処理］
はじめに、試料（マスターバッチ）を０．０５ｇ秤量し、０．１ｇ／Ｌ  ＢＨＴ（ジブチルヒドロキシトルエン）添加キシレン１０ｍＬを加えた後、１２５℃で６０分攪拌してマスターバッチを溶解させる。マスターバッチが全溶したことを目視で確認した後、溶液を室温で３時間程度静置して、液中に結晶性ポリプロピレンを析出させる。この結晶が析出した溶液を住友電工製Ｆｌｕｏｒｏｐｏｒｅ  ＦＰ−１００（１μｍ）を用いて吸引ろ過し、キシレン３ｍＬで洗浄して、ＣＸＳ（キシレン可溶部、高分子量シリコーン（シリコーンガム））とＣＸＩＳ（キシレン不可溶部、ポリプロピレン）とに分離する。ＣＸＳを室温の窒素ブローにより予備乾固した後、６０℃で真空乾燥する。真空乾燥は重量減少が認められなくなるまで行う。真空乾燥後のＣＸＳ分を用いてＧＰＣ測定を行う。
【００７１】
高分子量シリコーン（シリコーンガム）としては、例えば東レ・ダウコーニング（株）製ＢＹ２７−００１、東レ・ダウコーニングシリコーン（株）製ＣＦ−９１５０、信越シリコーン社製Ｘ−２１−３０４３、信越シリコーン社製Ｘ−２２−２１０１を用いることができる。
【００７２】
［熱可塑性エラストマー組成物］
本発明の熱可塑性エラストマー組成物は、エチレン・α−オレフィン・非共役ポリエン共重合体（Ａ）５〜３０質量部と、結晶性オレフィン系樹脂（Ｂ）２０〜４０質量部と、高密度ポリエチレン（Ｃ）２０〜４０質量部と、エチレン・α−オレフィン共重合体（Ｄ）５〜１２質量部と、シリコーン化合物（Ｅ）５〜９質量部とを含む（但し、（Ａ）、（Ｂ）、（Ｃ）、（Ｄ）及び（Ｅ）の合計を１００質量部とする）。前記の割合で成分（Ａ）、（Ｂ）、（Ｃ）、（Ｄ）及び（Ｅ）を配合することにより、得られる成形体のコーナー部の接着性と摺動性を両立させ、かつ、低温衝撃強度に優れたグラスランチャネル等の成形体を製造することができる。
【００７３】
エチレン・α−オレフィン・非共役ポリエン共重合体（Ａ）の配合量が前記下限未満であると、柔軟性がなく折れ皺が発生し、一方、前記上限を超えると、摺動性が悪化する。結晶性オレフィン系樹脂（Ｂ）の配合量が前記下限未満であると、成形性が悪化し、一方、前記上限を超えると、柔軟性がなく折れ皺が発生する。高密度ポリエチレン（Ｃ）の配合量が前記下限未満であると、摺動性が悪化し、一方、前記上限を超えると、硬くなり折れ皺が発生する。エチレン・α−オレフィン共重合体（Ｄ）の配合量が前記下限未満であると、伸びが低下し、かつ低温特性が悪化し、一方、前記上限を超えると、軟化し摺動性が悪化する。シリコーン化合物（Ｅ）の配合量が前記下限未満であると、摺動性が悪化し、一方、前記上限を超えると、得られる成形体のコーナー部の接着性が低下するとともに、低温衝撃強度も悪化する。
【００７４】
本発明の熱可塑性エラストマー組成物は、少なくとも一部が架橋されたエチレン・α−オレフィン・非共役ポリエン共重合体（Ａ）、結晶性オレフィン系樹脂（Ｂ）、高密度ポリエチレン（Ｃ）、エチレン・α−オレフィン共重合体（Ｄ）及びシリコーン化合物（Ｅ）、必要に応じて、ゴム用軟化剤（例えば、前記の（ｄ）鉱物油系軟化剤）、更にその他の成分を溶融混練後、造粒あるいは粉砕する方法を採用して製造することができる。
【００７５】
本発明の熱可塑性エラストマー組成物は、摺動性と低温特性及び柔軟性の点から、未架橋のエチレン・α−オレフィン・非共役ポリエン共重合体（Ａ）と、結晶性オレフィン系樹脂（Ｂ）と、有機ペルオキシドと、必要に応じて、その他の成分を含有する混合物を動的に熱処理して、部分的又は完全に架橋されたエチレン・α−オレフィン・非共役ポリエン共重合体（Ａ）を含む熱可塑性エラストマーを作成した後、残りの結晶性オレフィン系樹脂（Ｂ）と、高密度ポリエチレン（Ｃ）、エチレン・α−オレフィン共重合体（Ｄ）及びシリコーン化合物（Ｅ）と、必要に応じて、その他の成分を溶融混練後、造粒あるいは粉砕する方法により製造することが好ましい。
【００７６】
混練装置としては、ミキシングロール及びインテンシブミキサー（例えば、バンバリーミキサー、ニーダー）、一軸又は二軸押出機等を用いることができるが、非開放型の装置が好ましい。
【００７７】
［熱可塑性エラストマー組成物の用途］
本発明の熱可塑性エラストマー組成物は、種々公知の成形方法、具体的には、例えば、押出成形、プレス成形、射出成形、カレンダー成形、中空成形棟の各種の成形方法により、熱可塑性エラストマー成形体とすることができる。更に、前記成形方法で得られたシートなど成形体を熱成形などで二次加工することができる。
【００７８】
本発明の熱可塑性エラストマー成形体は特にその使用用途を限定されるものではないが、例えば、自動車用部品、土木・建材用品、電気・電子部品、衛生用品、フィルム・シートなど種々公知の用途に好適である。
【００７９】
本発明の熱可塑性エラストマー組成物によれば、得られる成形体のコーナー部の接着性と摺動性を両立させ、かつ、低温衝撃強度に優れた成形体を製造することができるので、自動車用グラスランチャネルのようなコーナー部を有する成形体を製造するのに最適である。
【００８０】
本明細書は、本願の優先権の基礎である特願２０１７−０７２０１９の明細書に記載される内容を包含する。
【実施例】
【００８１】
以下、本発明を実施例により説明するが、本発明は、これらの実施例に限定されるものではない。【００８２】
なお、以下において各物性は下記の方法により測定又は評価した。【００８３】
［２層成形］
実施例で作成した熱可塑性エラストマー組成物（摺動材料）からなるペレットで２層成形を行った。押出機は５０ｍｍの単軸押出機（株式会社日本製鋼社製）を用いて基材にミラストマーＡ８００Ｂ（三井化学株式会社製）を用いて温度条件Ｃ１／Ｃ２／Ｃ３／Ｃ４／Ｃ５＝１６０／１７０／１８０／１９０／２００℃で押出成形を実施した。また摺動層には３０ｍｍの単軸押出機（株式会社プラスチック工学研究所）でＣ１／Ｃ２／Ｃ３＝２００／２１０／２３０℃の条件で摺動層の２層成形を行い、基材／摺動材＝１．８ｍｍｔ／０．２ｍｍｔの押出シートを作成した。【００８４】
［ショアーＡ硬度（瞬間値）］
ＪＩＳ  Ｋ６２５３に準拠して、厚さ２ｍｍのプレスシートを２枚重ねにし、ショアーＡ硬度計により測定した。【００８５】
［引張特性］
５０ｔプレス機を用いて、熱可塑性エラストマー組成物から調製した（調製条件：予熱２３０℃、８分間、加圧、６分間）シートサンプル（２ｍｍ厚）を被験試料とし、測定温度２５℃、引張速度５００ｍｍ／分及び２００ｍｍ／分の条件で引張試験を行い、引張破断強度（ＴＢ）及び引張破断伸び（ＥＢ）を測定した。【００８６】
［メルトフローレート（ＭＦＲ）］
ＡＳＴＭ  Ｄ１２３８に準拠して２３０℃、１０ｋｇ荷重にて測定されるメルトフローレート（ＭＦＲ）を求めた。【００８７】
［低温脆化温度（Ｂｔｐ）］
ＡＳＴＭ  Ｄ７４６に準拠して測定した。【００８８】
［動摩擦係数］
サンプルフィルムの表面に２００ｇの荷重のあるガラス板をのせ、これを０．３ｍ／分でフィルム表面と平行方向に引張った。その際に要した力（ｇ）を測定し、この力をガラス板の重さで除したものを動摩擦係数で表した（ＡＳＴＭ  Ｄ  １８９４−６３に準じる）。【００８９】
［接着強度］
実施例及び比較例で得られた熱可塑性エラストマー組成物（摺動材料）からなるペレットを用いて、以下の方法で融着試験を行った。まず、厚み２ｍｍ（摺動面厚み０．２ｍｍ）の押出シートからＪＩＳ３号ダンベル試験片を打ち抜いて試験片を作成した。その後、このダンベル試験片を２分割し、１５０ｔｏｎ射出成形機（日本精工製  ＮＥＸ１４０）の５０℃の試験片金型にインサートした。この後、ミラストマーＧ８００ＢＳ（オレフィン系熱可塑性エラストマー、三井化学株式会社製）を射出し、ダンベル試験片を作成した。（シリンダー温度はノズル前部／中間部／後部＝２５０℃／２３０℃／２１０℃）その後、引張速度５００ｍｍ／分で引張試験を行い、接着力（接着力、接着伸び）の評価を行った。【００９０】
［膜厚の残存率（１万回摺動後）］
ガラスラン摺動摩耗試験機（日計電測株式会社）を用いて前記で２層成形した押出シートを用いて摺動層の評価を行った。摩耗子にガラスを使用して摩耗試験を行った。ガラスへの荷重を３ｋｇｆとしサイクルスピードを１サイクル／秒として１万回摺動試験を行い、ガラス接触部の削れ面の残存率から摺動性評価を行った。【００９１】
残存率＝（初期膜厚−削れた膜厚）／（初期膜厚）【００９２】
〔実施例１〕
（１）エチレン・α−オレフィン・非共役ポリエン共重合体（Ａ）を含有する熱可塑性エラストマー（α）の製造
エチレン・α−オレフィン・非共役ポリエン共重合体（Ａ）として三井ＥＰＴ(商標)３０７２ＥＰＭ（三井化学社製エチレン・プロピレン・ＥＮＢ共重合体）（カタログ値：エチレン含量６４質量％、ＥＮＢ含量５．４質量％；モル換算値（エチレンとプロピレンの合計を１００モル％とする）：エチレン含量７５．８モル％、プロピレン含量２４．２モル％；油展量４０質量部；ヨウ素価１１．５）を１４０質量部、結晶性オレフィン系樹脂（Ｂ）としてポリプロピレン系樹脂（商品名：プライムポリプロＥ−２００ＧＰ、（株）プライムポリマー製、ホモタイプ、ＭＦＲ（２３０℃、２１．２Ｎ）２．０ｇ／１０分、密度０．９０ｇ／ｃｍ３）を４０質量部、架橋剤として有機ペルオキシド（１，３−ビス（ｔｅｒｔ−ブチルペルオキシイソプロピル）ベンゼン）０．３質量部と、架橋助剤としてジビニルベンゼン０．３質量部と、酸化防止剤としてフェノール系酸化防止剤（商品名：イルガノックス１０１０、ＢＡＳＦジャパン（株）製）０．２０質量部と、ベンゾトリアゾール系紫外線吸収剤（商品名：Ｔｉｎｕｖｉｎ ３２６ＦＬ、ＢＡＳＦジャパン（株）社製）０．２０質量部、ヒンダードアミン（ＨＡＬＳ）系耐候安定剤（商品名：サノールＬＳ−７７０、三共ライフテック社製）０．１０質量部、カーボンブラックマスターバッチ（ＰＥ４９９３、Ｃａｂｏｔ社製）４．０質量部と、軟化剤（ダイアナプロセスＰＷ−１００、パラフィンオイル）６０質量部とをヘンシェルミキサーで充分に混合し、下記条件下で押出混練して、部分的又は完全に架橋された熱可塑性エラストマー（α）を得た。【００９３】
（混練条件）
押出機：品番  ＫＴＸ−４６、神戸製鋼（株）製
シリンダー温度：Ｃ１〜Ｃ２  １２０℃、Ｃ３〜Ｃ４  １４０℃、Ｃ５〜Ｃ１４  ２００℃
ダイス温度：２００℃
スクリュー回転数：４００ｒｐｍ
押出量：８０ｋｇ／ｈ【００９４】
（２）熱可塑性エラストマー組成物の製造
前記工程により得られた、部分的又は完全に架橋された熱可塑性エラストマー（α）２５質量部に対し、結晶性オレフィン系樹脂（Ｂ）として、プロピレン／エチレンランダム共重合体（結晶性樹脂）（商品名：プライムポリプロＢ２４１、（株）プライムポリマー社製、密度：０．９１ｇ／ｃｍ３、ＭＦＲ（温度：２３０℃、荷重：２１．２Ｎ）：０．５ｇ／１０分、密度０．９１ｇ／ｃｍ３）２０質量部及び超高分子量ポリエチレン（商品名：ミペロンＸＭ−２２０、三井化学社製、重量平均分子量２００万、融点１３６℃、平均粒子径３０μｍ）１０質量部、高密度ポリエチレン（Ｃ）として（株）プライムポリマー社製高密度ポリエチレン（商品名：ハイゼックス８２００Ｂ、密度＝０．９５ｇ／ｃｍ３、ＡＳＴＭ  Ｄ１２３８によるＭＦＲ（１９０℃、２．１６ｋｇ荷重）０．０３ｇ／１０分）４０質量部、エチレン・α−オレフィン共重合体（Ｄ）としてダウ・ケミカル社製エチレン・オクテンゴム（商品名：エンゲージＥＧ８００３、ＭＦＲ（２３０℃、２．１６ｋｇ荷重）２ｇ／１０分、密度０．８８５ｇ／ｃｍ３）１０質量部、シリコーン化合物（Ｅ）として、シリコーンマスターバッチ（商品名：ＢＹ２７−００１、東レ・ダウコーニング（株）製、ポリプロピレン中にシリコーンガムを分散させたペレット、シリコーンガム含量：５０質量％）１０質量部及びシリコーンオイル（商品名：ＳＨ２００−３０００ＣＳ、東レ・ダウコーニング社製）４質量部をヘンシェルミキサーで充分に混合した後、押出機を用いて下記条件下で混練した。【００９５】
得られた熱可塑性エラストマー組成物の物性を評価した。結果を表１に示す。【００９６】
（混練条件）
押出機：品番  ＫＴＸ−４６、神戸製鋼（株）製
シリンダー温度：Ｃ１〜Ｃ２  １２０℃、Ｃ３〜Ｃ４  １４０℃、Ｃ５〜Ｃ１４  ２００℃
ダイス温度：２００℃
スクリュー回転数：４００ｒｐｍ
押出量：８０ｋｇ／ｈ【００９７】
〔比較例１〜５〕
実施例１（２）において、各成分の配合比率を表１に記載のように変えた以外は、実施例１と同様にして熱可塑性エラストマー組成物のペレットを製造した。【００９８】
得られたペレットを用いて物性評価を行った。結果を表１に示す。【００９９】
なお、比較例３では、結晶性オレフィン系樹脂（Ｂ）としてプロピレン・α−オレフィン共重合体（商品名：タフマーＸＭ−７０７０、三井化学社製）を用いた。【０１００】
【表１】
2018180362.tif 000002
【０１０１】
本明細書中で引用した全ての刊行物、特許及び特許出願をそのまま参考として本明細書中にとり入れるものとする。
【国際調査報告】
2018180362.tif 000003
2018180362.tif 000004
2018180362.tif 000005
2018180362.tif 000006